(57)【要約】【課題】水を含まない溶剤系であって、しかもコゲーションを生じにくい上、とくにアルミニウム箔、ＯＰＰ、ＰＥＴ等の非吸収性の被印刷体の表面に、定着性、耐擦過性に優れた印刷をすることができるインクジェットインクを提供する。【解決手段】インクジェットインクは、金属錯塩染料、およびポリオキシエチレンポリオキシプロピレングリコールとともに、当該両成分の分散性が異なり、なおかつ引火点がＦ１＜Ｆ２を満足する第一溶剤と第二溶剤とを併用した。【選択図】なし【特許請求の範囲】
【請求項１】
金属錯塩染料、
ポリオキシエチレンポリオキシプロピレングリコール、
前記金属錯塩染料と前記ポリオキシエチレンポリオキシプロピレングリコールとをともに分散させて、室温で２４時間静置しても析出を生じない第一溶剤、および
前記金属錯塩染料と前記ポリオキシエチレンポリオキシプロピレングリコールとをともに分散させて、室温で静置すると１分間以内に析出を生じるが、前記金属錯塩染料、および前記ポリオキシエチレンポリオキシプロピレングリコールを別個に分散させて、それぞれ室温で２４時間静置しても析出を生じない第二溶剤、
を含み、前記第一溶剤の引火点Ｆ１(℃)と前記第二溶剤の引火点Ｆ２(℃)とは式(１)：
Ｆ１＜Ｆ２      (１)
を満足するインクジェットインク。
【請求項２】
前記第一溶剤の引火点Ｆ１(℃)と前記第二溶剤の引火点Ｆ２(℃)とは、さらに式(２)：
Ｆ２−Ｆ１≦３０℃      (２)
を満足する請求項１に記載のインクジェットインク。
【請求項３】
前記第二溶剤の引火点Ｆ２(℃)は３０℃以下である請求項１または２に記載のインクジェットインク。
【請求項４】
前記第一溶剤は炭素数４〜５のケトン、前記第二溶剤は炭素数１〜３のアルコールである請求項１ないし３のいずれか１項に記載のインクジェットインク。
【請求項５】
前記ポリオキシエチレンポリオキシプロピレングリコールは、数平均分子量Ｍｎが４５００以下で、かつポリオキシエチレン含量が４０％以下である請求項１ないし４のいずれか１項に記載のインクジェットインク。
【請求項６】
前記ポリオキシエチレンポリオキシプロピレングリコールの割合は、前記金属錯塩染料の２．５質量％以上、６０質量％以下である請求項１ないし５のいずれか１項に記載のインクジェットインク。
【発明の詳細な説明】
【技術分野】
【０００１】
本発明は、インクジェットインクに関するものである。
【背景技術】
【０００２】
たとえば、プラスチック等の非吸収性の被印刷体の表面に、インクジェット印刷法によって印刷をする場合は、印刷したインクジェットインクを加熱して乾燥させるのが一般的である。
しかし近時、溶剤として有機溶剤のみを用いるか、もしくは水を併用する場合でも水より有機溶剤を多くすることで速乾性を付与して、加熱乾燥工程を省略可能とした、ＨＥＡＴＬＥＳＳＩＮＫ（登録商標）等のインクジェットインクが実用化されつつある。
【０００３】
また、非吸収性の被印刷体の中でも定着性に優れた印刷をするのが難しい、アルミニウム箔、コロナ処理延伸ポリプロピレン（ＯＰＰ）、ポリエチレンテレフタレート（ＰＥＴ）等の表面に、現状よりも定着性に優れた印刷をするために、種々検討がされている。
非吸収性の被印刷体の表面に、定着性に優れた印刷をするためには、インクジェットインクに、たとえば、有機溶剤可溶の樹脂をバインダとして配合するのが一般的である。
【０００４】
しかし、樹脂を含むインクジェットインクは、サーマル方式のインクジェットプリンタに用いると、当該インクジェットプリンタのヘッド内の、加熱素子の表面やその近傍で樹脂が固化して吐出不良の原因となる、いわゆるコゲーションを生じる場合がある。
とくに、水を全く含まない溶剤系のインクジェットインクにおいて、コゲーションを生じやすい。
【０００５】
ちなみに水を併用したインクジェットインクでは、水が冷却剤として機能するためコゲーションは生じにくいものの、水を含む分だけ速乾性が低下する傾向がある。
分子量が３００以上で、室温（５〜３５℃）で固体状を呈する上、通常の樹脂よりも低分子量の成分、たとえば、ポリエチレングリコール等のポリエーテル類を、樹脂に代わるバインダとして用いることが検討されている（特許文献１等）。
【０００６】
かかる構成では、バインダとして、室温で固体状を呈するポリエーテル類を用いることで印刷の定着性を確保しながら、当該ポリエーテル類が通常の樹脂よりも低分子量であることから、水を含まない溶剤系でもコゲーションの発生を抑制できるものと期待される。
【先行技術文献】
【特許文献】
【０００７】
【特許文献１】特開昭６３−１３２０８３号公報
【発明の概要】
【発明が解決しようとする課題】
【０００８】
ところが発明者の検討によると、特許文献１に記載されているように、ポリエーテル類を単に任意の着色剤、および特定の蒸気圧を有する揮発性の有機溶剤と組み合わせるだけでは、とくに印刷の耐擦過性が不足するという課題がある。
すなわち印刷を、たとえば、指先などで擦過した際に、当該印刷が摩擦熱や皮脂などによって軟化したり溶解したりして、かすれたり取れたりしやすくなる場合がある。
【０００９】
本発明の目的は、水を含まない（除く）溶剤系であって、しかもコゲーションを生じにくい上、とくにアルミニウム箔、ＯＰＰ、ＰＥＴ等の非吸収性の被印刷体の表面に、定着性、耐擦過性に優れた印刷をすることができるインクジェットインクを提供することにある。
【課題を解決するための手段】
【００１０】
本発明は、
金属錯塩染料、
ポリオキシエチレンポリオキシプロピレングリコール、
前記金属錯塩染料と前記ポリオキシエチレンポリオキシプロピレングリコールとをともに分散させて、室温で２４時間静置しても析出を生じない第一溶剤、および
前記金属錯塩染料と前記ポリオキシエチレンポリオキシプロピレングリコールとをともに分散させて、室温で静置すると１分間以内に析出を生じるが、前記金属錯塩染料、および前記ポリオキシエチレンポリオキシプロピレングリコールを別個に分散させて、それぞれ室温で２４時間静置しても析出を生じない第二溶剤、
を含み、前記第一溶剤の引火点Ｆ１(℃)と前記第二溶剤の引火点Ｆ２(℃)とは式(１)：
Ｆ１＜Ｆ２      (１) 
を満足するインクジェットインクである。
【発明の効果】
【００１１】
本発明によれば、水を含まない溶剤系であって、しかもコゲーションを生じにくい上、とくにアルミニウム箔、ＯＰＰ、ＰＥＴ等の非吸収性の被印刷体の表面に、定着性、耐擦過性に優れた印刷をすることができるインクジェットインクを提供することができる。
【発明を実施するための形態】
【００１２】
上述したように、本発明のインクジェットインクは、
金属錯塩染料、
ポリオキシエチレンポリオキシプロピレングリコール、
金属錯塩染料とポリオキシエチレンポリオキシプロピレングリコールとをともに分散させて、室温で２４時間静置しても析出を生じない第一溶剤、および
金属錯塩染料とポリオキシエチレンポリオキシプロピレングリコールとをともに分散させて、室温で静置すると１分間以内に析出を生じるが、金属錯塩染料、およびポリオキシエチレンポリオキシプロピレングリコールを別個に分散させて、それぞれ室温で２４時間静置しても析出を生じない第二溶剤、
を含み、かつ第一溶剤の引火点Ｆ１(℃)と第二溶剤の引火点Ｆ２(℃)とは式(１)：
Ｆ１＜Ｆ２      (１)
を満足することを特徴とするものである。
【００１３】
かかる本発明のインクジェットインクによれば、着色剤として有機溶剤可溶の金属錯塩染料を用い、バインダとして、通常の樹脂よりも分子量の小さいポリエーテル類であるポリオキシエチレンポリオキシプロピレングリコールを組み合わせている。
そのため、本発明のインクジェットインクをサーマル方式のインクジェットプリンタに用いても、コゲーションを生じにくくすることができる。
【００１４】
また本発明のインクジェットインクによれば、印刷前の段階から被印刷体の表面に印刷直後までの間は、主に第一溶剤の機能によって、金属錯塩染料とポリオキシエチレンポリオキシプロピレングリコールとは、インク中に、析出を生じることなく均一に分散している。
しかし、被印刷体の表面に印刷してインクジェットインクの乾燥が始まると、引火点Ｆ１、Ｆ２が式(１)を満足する第一溶剤と第二溶剤とでは、第二溶剤より第一溶剤の方が揮発性が高いため、より速くに揮発する。
【００１５】
そのため、印刷後のインクジェットインク中では第一溶剤の揮発とそれにともなう第二溶剤の比率の増加が始まり、それとほぼ同時に、金属錯塩染料、およびポリオキシエチレンポリオキシプロピレングリコールの析出が始まる。
そして、第二溶剤の比率が徐々に増加するのにともなって、金属錯塩染料、およびポリオキシエチレンポリオキシプロピレングリコールの析出が徐々に進行する。
【００１６】
その結果、被印刷体の表面で、徐々に析出しつつある金属錯塩染料とポリオキシエチレンポリオキシプロピレングリコールとがゆっくり凝集して、当該表面にしっかりと定着される結果、当該表面に、現状よりも定着性、耐擦過性に優れた印刷をすることができる。
したがって、本発明のインクジェットインクによれば、水を含まない溶剤系であって、しかもコゲーションを生じにくい上、とくにアルミニウム箔、ＯＰＰ、ＰＥＴ等の非吸収性の被印刷体の表面に、定着性、耐擦過性に優れた印刷をすることが可能となる。
【００１７】
かかる効果は、発明者の検討によると、溶剤可溶の油溶性染料の中でも金属錯塩染料においてのみ、特異的に発現される。
すなわち、金属錯塩染料以外の他の油溶性染料は、第二溶剤の比率が増加しても、ＰＯＥ／ＰＯＰ共重合とともに析出したり凝集したりすることはなく、被印刷体の表面にしっかり定着されることはない。
【００１８】
そのため、金属錯塩染料以外の他の油溶性染料では、被印刷体の表面に、定着性、耐擦過性に優れた印刷をする効果は得られない。
なお本発明では、第一溶剤、第二溶剤の引火点Ｆ１、Ｆ２を、日本工業規格ＪＩＳ  Ｋ２２６５−４：２００７「引火点の求め方−第４部：クリーブランド開放法」に規定された測定方法に則って測定した値でもって表すこととする。
【００１９】
〈金属錯塩染料〉
金属錯塩染料としては、第一溶剤、および第二溶剤に対して上述した分散性を示す種々の金属錯塩染料を用いることができる。
金属錯塩染料の具体例としては、これに限定されないが、たとえば、下記の各種染料が挙げられる。
【００２０】
（イエロー）
Ｃ．Ｉ．ソルベントイエロー１９、２１、２５、３２、４１、６１、６２、６５、７９、８１、８２、８３、８３：１、８８、８９、９０、１５１；オリエント化学工業(株)のＶＡＬＩＦＡＳＴ（登録商標）ＹＥＬＬＯＷ３１０８、３１２０、３１５０、３１７０、３１８０、４１２０、４１２１；中央合成化学(株)製のＮｅｏ ＳｕｐｅｒＣｏｌｏｒ Ｙｅｌｌｏｗ Ｃ−１３１；田岡化学(株)製のＯｌｅｏｓｏｌ（登録商標） Ｆａｓｔ Ｙｅｌｌｏｗ ２Ｇ、ＧＣＮ；ＢＡＳＦジャパン(株)製のＯｒａｓｏｌ（登録商標）Ｙｅｌｌｏｗ １４１、１５２、１５７、１９０；Ｓｅｎｓｉｅｎｔ社製のＩｎｔｒａｐｌａｓｔ（登録商標）Ｙｅｌｌｏｗ ２ＧＬＮ、３Ｒ；ＣＬＡＲＩＡＮＴ(株)製のＳａｖｉｎｙｌ（登録商標）Ｙｅｌｌｏｗ ２ＧＬＳ ０１、ＲＬＳ、ＲＬＳＮ、２ＲＬＳ。
【００２１】
（オレンジ）
Ｃ．Ｉ．ソルベントオレンジ５、６、１１、２０、４１、５４、５６、５８、５９、６２、９９；オリエント化学工業(株)製のＶＡＬＩＦＡＳＴ ＯＲＡＮＧＥ２２１０、３２０８、３２０９、３２１０；中央合成化学(株)製のＮｅｏ Ｓｕｐｅｒ Ｃｏｌｏｒ Ｏｒａｎｇｅ Ｃ−２３２；ＢＡＳＦジャパン(株)製のＯｒａｓｏｌ Ｏｒａｎｇｅ２４５、２４７、２５１、２７２；Ｓｅｎｓｉｅｎｔ社製のＩｎｔｒａｐｌａｓｔ Ｏｒａｎｇｅ Ｇ、ＲＬＮ；ＣＬＡＲＩＡＮＴ(株)製のＳａｖｉｎｙｌ Ｏｒａｎｇｅ ＲＬＳ、ＲＬＳＥ。
【００２２】
（レッド）
Ｃ．Ｉ．ソルベントレッド８、９１、９９、１００、１０２、１０９、１１８、１１９、１２２、１２４、１２５、１２７、１３０、１３２、１４２、１６０、２１８、２３３；オリエント化学工業(株)製のＶＡＬＩＦＡＳＴ Ｒｅｄ ２３０３、２３２０、３３０４、３３０６、３３１１、３３１２、３３２０、ＰＩＮＫ ２３１０Ｎ；中央合成化学(株)製のＮｅｏ Ｓｕｐｅｒ Ｃｏｌｏｒ ＲＥＤ Ｃ−４３１、ＰＩＮＫ Ｃ−３３１；田岡化学(株)製のＯｌｅｏｓｏｌ Ｆａｓｔ ＲＥＤ ＢＬ、ＰＩＮＫ ＦＢ；ＢＡＳＦジャパン(株)製のＯｒａｓｏｌ Ｒｅｄ ３３０、３３５、３５５、３６３、３６５、３８５、３９５、４７１、Ｐｉｎｋ ４７８；Ｓｅｎｓｉｅｎｔ社製のＩｎｔｒａｐｌａｓｔ Ｒｅｄ ＧＣ、 Ｓｃａｒｌｅｔ ３ＧＬ；ＣＬＡＲＩＡＮＴ(株)製のＳａｖｉｎｙｌ Ｒｅｄ ３ＢＬＳ、３ＧＬＳ、Ｐｉｎｋ ６ＢＬＳ。
【００２３】
（ブラウン）
Ｃ．Ｉ．ソルベントブラウン３７、４２、４３、４４；ＢＡＳＦジャパン(株)製のＯｒａｓｏｌ Ｂｒｏｗｎ ３２４、３２６；Ｓｅｎｓｉｅｎｔ社製のＩｎｔｒａｐｌａｓｔ Ｂｒｏｗｎ ＧＣ。
【００２４】
（ブルー）
Ｃ．Ｉ．ソルベントブルー２４、２５、３８、４４、４５、５５、６４、６７、７０；オリエント化学工業(株)製のＶＡＬＩＦＡＳＴ Ｂｌｕｅ２６０６、２６２０、２６７０；中央合成化学(株)のＮｅｏ Ｓｕｐｅｒ Ｃｏｌｏｒ Ｂｌｕｅ Ｃ−５５５；ＢＡＳＦジャパン(株)製のＯｒａｓｏｌ Ｂｌｕｅ ８２５、８５５；Ｓｅｎｓｉｅｎｔ社製のＩｎｔｒａｐｌａｓｔ Ｂｌｕｅ ＧＮ；ＣＬＡＲＩＡＮＴ(株)製のＳａｖｉｎｙｌ Ｂｌｕｅ ＲＳ、ＧＬＳ。
【００２５】
（ブラック）
Ｃ．Ｉ．ソルベントブラック２２、２７、２８、２９、３４、３５、４３；オリエント化学工業(株)製のＶＡＬＩＦＡＳＴ ＢＬＡＣＫ３８０４、３８０７、３８０８、３８１０、３８２０、３８３０、３８４０、３８６６、３８７０、３８７７、３８７８；中央合成化学(株)のＮｅｏ Ｓｕｐｅｒ Ｃｏｌｏｒ Ｂｌａｃｋ Ｃ−８３２；ＢＡＳＦジャパン(株)製のＯｒａｓｏｌ Ｂｌａｃｋ Ｘ４５、Ｘ５１、Ｘ５５；Ｓｅｎｓｉｅｎｔ社製のＩｎｔｒａｐｌａｓｔ Ｂｌａｃｋ ＣＮ、ＲＬＳ；ＣＬＡＲＩＡＮＴ(株)製のＳａｖｉｎｙｌ Ｂｌａｃｋ ＲＬＳＮ ０１。
【００２６】
金属錯塩染料は、インクジェットインクの色目、および色濃度に応じて１種または２種以上を、適宜の割合で用いることができる。
ただし金属錯塩染料の割合は、インクジェットインクの総量中の５質量％以上、とくに６質量％以上であるのが好ましく、１２質量％以下、とくに１０質量％以下であるのが好ましい。
なお上記割合は、１種のみの金属錯塩染料を用いる場合は、当該１種のみの金属錯塩染料の割合であり、２種以上を併用する場合は、当該２種以上の金属錯塩染料の合計の割合である。
【００２７】
〈ポリオキシエチレンポリオキシプロピレングリコール〉
ポリオキシエチレンポリオキシプロピレングリコールは、通常は非イオン系界面活性剤等として用いられる、分子量が３００以上で、室温で固体状を呈する上、コゲーションを生じる通常の樹脂よりも低分子量の化合物である。
【００２８】
なお、コゲーションを生じにくいバインダとしては、たとえば、先に説明したポリエチレングリコールや、あるいはアセチレングリコール等の他の、低分子量の化合物を用いることも考えられる。
しかしこれらの化合物は、ポリオキシエチレンポリオキシプロピレングリコールに比べて造膜性が低いため、被印刷体の表面に、定着性、耐擦過性に優れた印刷をすることができない。
【００２９】
また、べたつきを生じて印刷後の速乾性が低下する場合もある。
これに対し、ポリオキシエチレンポリオキシプロピレングリコールは高い造膜性を有するため、第一溶剤および第二溶剤と組み合わせることにより、前述したメカニズムによって、コゲーションを生じることなしに、被印刷体の表面に、定着性、耐擦過性、および速乾性に優れた印刷をすることができる。
【００３０】
ポリオキシエチレンポリオキシプロピレングリコールとしては、エチレンオキサイド（ＥＯ）とプロピレンオキサイド（ＰＯ）のブロックまたはランダム共重合体であって、第一溶剤、および第二溶剤に対して前述した分散性を示す種々のポリオキシエチレンポリオキシプロピレングリコールを用いることができる。
ポリオキシエチレンポリオキシプロピレングリコールの具体例としては、これに限定されないが、たとえば、下記の各種化合物の１種または２種以上が挙げられる。
【００３１】
三洋化成工業(株)製のニューポール（登録商標）ＰＥシリーズのうちＰＥ−６１〔ＰＯＥ(５)ＰＯＰ(３０)〕、ＰＥ−６２〔ＰＯＥ(１０)ＰＯＰ(３０)〕、ＰＥ−７１〔ＰＯＥ(５)ＰＯＰ(３５)〕、ＰＥ−７４〔ＰＯＥ(３０)ＰＯＰ(３５)〕、ＰＥ−７５〔ＰＯＥ(４８)ＰＯＰ(３５)〕。
【００３２】
(株)ＡＤＥＫＡ製のアデカ（登録商標）プルロニックＬシリーズのうちＬ−３１〔ＰＯＥ(３)ＰＯＰ(１７)〕、Ｌ−３４〔ＰＯＥ(１６)ＰＯＰ(１７)〕、Ｌ−６１〔ＰＯＥ(５)ＰＯＰ(３０)〕、Ｌ−６２〔ＰＯＥ(１０)ＰＯＰ(３０)〕、Ｌ−１０１〔ＰＯＥ(８)ＰＯＰ(５５)〕、Ｌ−１２１〔ＰＯＥ(１０)ＰＯＰ(６５)〕、プルロニックＦシリーズのうちＦ−６８〔ＰＯＥ(１６０)ＰＯＰ(３０)〕、Ｆ−８７〔ＰＯＥ(１２０)ＰＯＰ(４０)〕、Ｆ−１２７〔ＰＯＥ(１９６)ＰＯＰ(６７)〕、プルロニックＰシリーズのうちＰ−８５〔ＰＯＥ(５４)ＰＯＰ(３９)〕、Ｐ−１２３〔ＰＯＥ(４２)ＰＯＰ(６７)〕。
【００３３】
ＢＡＳＦジャパン(株)製のコリフォールシリーズのうちＰ１８８〔ＰＯＥ(１６０)ＰＯＰ(３０)〕、Ｐ４０７〔ＰＯＥ(１９６)ＰＯＰ(６７)〕、ルトロールシリーズのうちＦ６８〔ＰＯＥ(１６０)ＰＯＰ(３０)〕、Ｆ１２７〔ＰＯＥ(１９６)ＰＯＰ(６７)〕。
中でも、ポリオキシエチレンポリオキシプロピレングリコールとしては、数平均分子量Ｍｎが４５００以下で、かつＰＯＥ含量が４０％以下である化合物が好ましい。
【００３４】
数平均分子量Ｍｎがこの範囲を超えるポリオキシエチレンポリオキシプロピレングリコールは分子量が大きすぎ、またＰＯＥ含量が上記の範囲を超えるポリオキシエチレンポリオキシプロピレングリコールは親水性が強くなりすぎる。
そのため、このいずれの場合にも、インクジェットインク中での分散安定性が低下して、析出したり、コゲーションを生じたりしやすくなる傾向がある。
【００３５】
これに対し、ポリオキシエチレンポリオキシプロピレングリコールとして、数平均分子量Ｍｎ、およびＰＯＥ含量が上記の範囲にある化合物を選択して用いることにより、インクジェットインク中での分散安定性を向上して、コゲーションが生じるのをさらに有効に抑制することができる。
かかる条件を満たす、好ましいポリオキシエチレンポリオキシプロピレングリコールとしては、たとえば、アデカプルロニックＬシリーズのうちＬ−３１〔ＰＯＥ(３)ＰＯＰ(１７)、数平均分子量Ｍｎ：１１００、ＰＯＥ含量：１０％〕、Ｌ−３４〔ＰＯＥ(１６)ＰＯＰ(１７)、数平均分子量Ｍｎ：１７００、ＰＯＥ含量：４０％〕、Ｌ−６１〔ＰＯＥ(５)ＰＯＰ(３０)、数平均分子量Ｍｎ：２０００、ＰＯＥ含量：１０％〕、Ｌ−６２〔ＰＯＥ(１０)ＰＯＰ(３０)、数平均分子量Ｍｎ：２５００、ＰＯＥ含量：２０％〕、Ｌ−１０１〔ＰＯＥ(８)ＰＯＰ(５５)、数平均分子量Ｍｎ：３８００、ＰＯＥ含量：１０％〕、Ｌ−１２１〔ＰＯＥ(１０)ＰＯＰ(６５)、数平均分子量Ｍｎ：４５００：ＰＯＥ含量：１０％〕等の１種または２種以上を用いることができる。
【００３６】
とくに、上述した効果をより一層向上することを考慮すると、ポリオキシエチレンポリオキシプロピレングリコールとしては、上記の中でも、数平均分子量Ｍｎが４０００以下で、かつＰＯＥ含量が２０％以下である化合物を用いるのが好ましい。
ポリオキシエチレンポリオキシプロピレングリコールの割合は、金属錯塩染料に対して２．５質量％以上、とくに３質量％以上であるのが好ましく、６０質量％以下、とくに５０質量％以下であるのが好ましい。
ポリオキシエチレンポリオキシプロピレングリコールの割合が上記の範囲未満、あるいは上記の範囲を超える場合には、このいずれにおいても、印刷の耐擦過性が低下する場合がある。
【００３７】
〈第一溶剤〉
第一溶剤としては、前述したように金属錯塩染料とポリオキシエチレンポリオキシプロピレングリコールとをともに同一系中に分散させて、室温で２４時間静置しても析出を生じない種々の有機溶剤を用いることができる。
【００３８】
第一溶剤としては、たとえば、エステル、エーテル、ケトン等の溶解力の高い溶剤を用いることができる。
ただし、インクジェットプリンタのヘッドの構成部品、特にプラスチック部品などを溶解したりせず、かつ安全性の高いケトンが好ましい。
ケトンの具体例としては、これに限定されないが、たとえば、アセトン〔ジメチルケトン、炭素数：３、引火点Ｆ１：−１０．０℃〕、２−ブタノン〔メチルエチルケトン（ＭＥＫ）、炭素数：４、引火点Ｆ１：−５．６℃〕、２−ペンタノン〔メチルプロピルケトン（ＭＰＫ）、炭素数：５、引火点Ｆ１：７．２℃〕、３−ペンタノン〔ジエチルケトン（ＤＥＫ）、炭素数：５、引火点Ｆ１：１３．０℃〕、２−メチル−４−ペンタノン〔メチルイソブチルケトン（ＭＩＢＫ）、炭素数：６、引火点Ｆ１：２４．０℃〕、２，６−ジメチル−４−へプタノン〔ジイソブチルケトン（ＤＩＢＫ）、炭素数：９、引火点Ｆ１：６０．０℃〕等の１種または２種以上を用いることができる。
【００３９】
ただし、炭素数が６以上のケトンは沸点が高いため、インクジェットインクの吐出性や速乾性が低下して、加熱乾燥工程が必要となるなど、水との差別化が難しくなる。
また、組み合わせる第二溶剤にもよるが、当該第二溶剤の引火点Ｆ２よりも引火点Ｆ１が高くなって、先に説明したメカニズムによる、印刷の定着性、耐擦過性を高める効果が得られない場合もある。
【００４０】
すなわち、被印刷体の表面で、金属錯塩染料とポリオキシエチレンポリオキシプロピレングリコールとをゆっくりと凝集させて、当該表面にしっかりと定着させることができず、印刷の定着性や耐擦過性が低下する場合がある。
また、炭素数が３であるアセトンは引火点Ｆ１が低すぎて、組み合わせる第二溶剤にもよるが、当該第二溶剤の引火点Ｆ２との差が大きくなりすぎる傾向がある。
そのため、やはり上記のメカニズムによる、印刷の定着性、耐擦過性を高める効果が得られない場合がある。
したがって、第一溶剤としては、炭素数が４または５のケトン、とくにＭＥＫ、ＤＥＫを用いるのが好ましい。
【００４１】
〈第二溶剤〉
第二溶剤としては、前述したように、金属錯塩染料とポリオキシエチレンポリオキシプロピレングリコールとをともに同一系中に分散させて、室温で静置すると１分間以内に析出を生じるが、金属錯塩染料、およびポリオキシエチレンポリオキシプロピレングリコールを別個に分散させて、それぞれ室温で２４時間静置しても析出を生じない種々の有機溶剤を用いることができる。
【００４２】
とくに、ケトン等の第一溶剤と組み合わせる第二溶剤としては、アルコールが好ましい。
第二溶剤としてアルコールを用いることにより、被印刷体の表面で、金属錯塩染料をポリオキシエチレンポリオキシプロピレングリコールとともにゆっくりと凝集させて、当該表面にしっかりと定着させる効果をより一層向上することができる。
【００４３】
アルコールの具体例としては、これに限定されないが、たとえば、メタノール〔炭素数：１、引火点Ｆ２：１６．０℃〕、エタノール〔炭素数：２、引火点Ｆ２：１６．０℃〕、１−プロパノール〔炭素数：３、引火点Ｆ２：２７．０℃〕、１−ブタノール〔炭素数：４、引火点Ｆ２：４０．０℃〕、２−ブタノール〔炭素数：４、引火点Ｆ２：２４．４℃〕、２−メチル−プロパン−１−オール〔イソブチルアルコール、炭素数：４、引火点Ｆ２：２７．５℃〕、２−メチル−プロパン−２−オール〔ｔｅｒｔ−ブチルアルコール、炭素数：４、引火点Ｆ２：８．９℃〕等の１種または２種以上を用いることができる。
【００４４】
ただし、炭素数が４以上のアルコールは沸点が高いため、インクジェットインクの吐出性や速乾性が低下して、加熱乾燥工程が必要となるなど、水との差別化が難しくなる。
そのため、第二溶剤としては炭素数が１〜３以下で、かつ引火点Ｆ２が３０℃以下のアルコール、中でも炭素数が２以下で、かつ引火点Ｆ２が２０℃以下であるメタノールおよび／またはエタノール、とくにエタノールを用いるのが好ましい。
【００４５】
〈両溶剤の引火点、割合〉
第一溶剤、および第二溶剤としては、上記例示の各種溶剤の中から、第一溶剤の引火点Ｆ１と第二溶剤の引火点Ｆ２とが式(１)：
Ｆ１＜Ｆ２      (１)
を満足するものを選択して組み合わせる必要がある。
【００４６】
これにより、先に説明したメカニズムによって、被印刷体の表面で、金属錯塩染料とポリオキシエチレンポリオキシプロピレングリコールとをゆっくりと凝集させて、当該表面にしっかりと定着させることができ、現状よりも定着性、耐擦過性に優れた印刷をすることができる。
ただし、第一溶剤と第二溶剤としては、それぞれの引火点Ｆ１、Ｆ２ができるだけ近いものを組み合わせるのが好ましい。
【００４７】
詳しくは、第一溶剤、第二溶剤として、さらに引火点Ｆ１、Ｆ２が式(２)：
Ｆ２−Ｆ１≦３０℃      (２)
を満足するものを選択して用いるのが好ましい。
引火点Ｆ１、Ｆ２の差が式(２)の範囲を超える場合には、両溶剤の揮発速度が違い過ぎるため、上述したメカニズムによる、印刷の定着性、耐擦過性を高める効果が十分に得られない場合がある。
【００４８】
これに対し、第一溶剤、第二溶剤として、引火点Ｆ１、Ｆ２が式(１)、式(２)をともに満足するものを選択して用いることにより、さらに定着性、耐擦過性に優れた印刷をすることができる。
なお、かかる効果をより一層向上することを考慮すると、引火点Ｆ１、Ｆ２の差は、上記の範囲でも２２℃以下であるのが好ましい。
【００４９】
なお第一溶剤として、引火点Ｆ１の異なる２種以上を併用する場合は、併用する２種以上の第一溶剤のうち最も量の多い溶剤、いわゆる主溶剤の引火点を、第一溶剤の引火点Ｆ１として、引火点Ｆ１、Ｆ２の差を求めることとする。
第二溶剤についても同様である。
第二溶剤として、引火点Ｆ２の異なる２種以上を併用する場合は、併用する２種以上の第二溶剤のうち最も量の多い主溶剤の引火点を、第二溶剤の引火点Ｆ２として、引火点Ｆ１、Ｆ２の差を求めることとする。
【００５０】
また、インクジェットインクの吐出性や速乾性等を向上することを考慮すると、第二溶剤としては、前述したように、引火点Ｆ２が３０℃以下のアルコール、中でも２０℃以下であるメタノールおよび／またはエタノール、とくにエタノールを単独で用いるのが好ましい。
第一溶剤と第二溶剤の総量中に占める第一溶剤の割合は１５質量％以上、とくに３０質量％以上であるのが好ましく、５０質量％以下、とくに４０質量％以下であるのが好ましい。
【００５１】
第一溶剤の割合がこの範囲未満では、とくにポリオキシエチレンポリオキシプロピレングリコールの分散安定性が低下して、たとえば、インクジェットインクの貯蔵中等に析出を生じたりする場合がある。
一方、第一溶剤の割合が上記の範囲を超える場合には、インクジェットインクの速乾性が高くなりすぎる。
【００５２】
そのため、前述したように被印刷体の表面で、金属錯塩染料とポリオキシエチレンポリオキシプロピレングリコールとをゆっくりと凝集させて、当該表面にしっかりと定着させることができず、印刷の定着性や耐擦過性が低下する場合がある。
また、たとえば、インクジェットインクをオンデマンド型のインクジェットプリンタに使用すると、とくに印刷のデキャップタイムにインクジェットプリンタのノズルで目詰まり等して、印刷の再開時にかすれ等を生じやすい場合がある。
【００５３】
デキャップタイムとは、オンデマンド型のインクジェットプリンタに複数設けられたノズルのうち、間欠印刷時に、印刷パターンに応じてインク滴が吐出されない待機状態とされたノズル内のインクジェットインクが、外気にさらされている時間を指す。
インクジェットプリンタには、通常、その運転停止時に、ノズル内のインクジェットインクが外気にさらされることで乾燥して、目詰まり等を生じたりしないようにするために、ノズルを閉じる（キャップする）機能が付与されているのが一般的である。
【００５４】
しかし印刷時にはキャップは解除されているため、とくに、間欠印刷時に待機状態となるノズルは、次にインク滴が吐出されるまでの間、ノズルが閉じられていない状態（デキャップの状態）が続く。
そしてその間、ノズル内のインクジェットインクは外気にさらされ続けることになるため、上記時間、つまりデキャップタイムが長いほど、ノズルの目詰まり等を生じやすくなる傾向がある。
【００５５】
デキャップタイムにノズルの目詰まり等を生じにくい特性を、以下では「間欠印刷性」の良否として評価することとする。
目詰まり等を生じないデキャップタイムが長ければ長いほど、インクジェットインクは、間欠印刷性が良好であると評価することができる。
なお、前述した第一溶剤の割合は、１種のみの第一溶剤を用いる場合は、当該１種のみの第一溶剤の割合であり、２種以上を併用する場合は、当該２種以上の第一溶剤の合計の割合である。
【００５６】
また第二溶剤の割合は、第一溶剤の残量である。
すなわち第二溶剤の割合は、第一溶剤と第二溶剤の総量中の５０質量％以上、とくに６０質量％以上であるのが好ましく、８５質量％以下、とくに７０質量％以下であるのが好ましい。
上記割合は、やはり１種のみの第二溶剤を用いる場合は、当該１種のみの第二溶剤の割合であり、２種以上を併用する場合は、当該２種以上の第二溶剤の合計の割合である。
【００５７】
〈その他〉
インクジェットインクには、本発明の効果を阻害しない範囲で、とくにコゲーションを生じない範囲で、少量の樹脂を配合してもよい。
樹脂を少量配合することで、印刷の定着性、耐擦過性をより一層向上することができる。
【００５８】
樹脂としては、第一溶剤および／または第二溶剤に可溶の任意の樹脂を用いることができる。
かかる樹脂としては、たとえば、ノボラック樹脂等のフェノール樹脂、アクリル樹脂、およびエポキシ樹脂からなる群より選ばれた少なくとも１種が挙げられる。
樹脂の具体例としては、これに限定されないが、たとえば、ＢＡＳＦジャパン(株)製のＪＯＮＣＲＹＬ（登録商標）シリーズの各種アクリル樹脂の１種または２種以上を用いることができる。
【００５９】
樹脂の割合は、インクジェットインクの総量の１質量％以上であるのが好ましく、５質量％以下であるのが好ましい。
樹脂の割合がこの範囲未満では、当該樹脂を配合することによる、印刷の定着性、耐擦過性をさらに向上する効果が十分に得られない場合がある。
一方、樹脂の割合が上記の範囲を超える場合には、コゲーションを生じやすくなる場合がある。
【００６０】
これに対し、樹脂の割合を上記の範囲とすることにより、コゲーションが生じるのを抑制しながら、ポリオキシエチレンポリオキシプロピレングリコールとの相乗効果によって、印刷の定着性、耐擦過性をさらに向上することができる。
他の成分としては、さらにポリオキシエチレンポリオキシプロピレングリコール以外の他の界面活性剤や、粘着性付与剤等の各種添加剤を、任意の割合で配合することができる。
【００６１】
上記各成分を含む本発明のインクジェットインクは、先述したオンデマンド型のインクジェットプリンタに、好適に使用することができる。とくに、オンデマンド型のサーマル方式のインクジェットプリンタに好適に使用することができる。
【実施例】
【００６２】
以下に本発明を、実施例、比較例に基づいて説明するが、本発明の構成は、必ずしもこれらの例に限定されるものではない。
〈実施例１〉
下記の各成分を配合したのち、５μｍのメンブランフィルタを用いてろ過してインクジェットインクを調製した。
【００６３】
【表１】
2020007411.tif 000002
【００６４】
表中の各成分は下記の通り。
着色剤：金属錯塩染料〔前出のオリエント化学工業(株)製のＶＡＬＩＦＡＳＴ ＢＬＡＣＫ ３８１０〕
バインダ：ポリオキシエチレンポリオキシプロピレングリコール〔前出のアデカプルロニックＬ−３１、ＰＯＥ(３)ＰＯＰ(１７)、数平均分子量Ｍｎ：１１００、ＰＯＥ含量：１０％〕
第一溶剤：ＭＥＫ〔炭素数：４、引火点Ｆ１：−５．６℃〕
第二溶剤：エタノール〔炭素数：２、引火点Ｆ２：１６．０℃〕
第一溶剤の引火点Ｆ１と第二溶剤の引火点Ｆ２とは式(１)を満足し、両者の差Ｆ２−Ｆ１は２１．６℃であった。
【００６５】
〈実施例２〉
第一溶剤として、ＤＥＫ〔炭素数：５、引火点Ｆ１：１３．０℃〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は３．０℃であった。
【００６６】
〈実施例３〉
第二溶剤として、エタノール〔炭素数：２、引火点Ｆ２：１６．０℃〕４４質量％と、１−ブタノール〔炭素数：４、引火点Ｆ２：４０．０℃〕１３質量％とを併用したこと以外は実施例１と同様にしてインクジェットインクを調製した。
第一溶剤の引火点Ｆ１と、第二溶剤としての２種のアルコールの引火点Ｆ２とはいずれも式(１)を満足し、かつ第一溶剤の引火点Ｆ１と、第二溶剤のうち主溶剤であるエタノールの引火点Ｆ２との差Ｆ２−Ｆ１は２１．６℃であった。
【００６７】
〈実施例４〉
第二溶剤として、１−ブタノール〔炭素数：４、引火点Ｆ２：４０．０℃〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は４５．６℃であった。
【００６８】
〈実施例５〉
第一溶剤として、アセトン〔炭素数：３、引火点Ｆ１：−１０．０℃〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２６．０℃であった。
【００６９】
〈実施例６〉
バインダとして、ポリオキシエチレンポリオキシプロピレングリコールである、前出のアデカプルロニックＬ−３４〔ＰＯＥ(１６)ＰＯＰ(１７)、数平均分子量Ｍｎ：１７００、ＰＯＥ含量：４０％〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７０】
〈実施例７〉
バインダとして、ポリオキシエチレンポリオキシプロピレングリコールである、前出のアデカプルロニックＬ−６１〔ＰＯＥ(５)ＰＯＰ(３０)、数平均分子量Ｍｎ：２０００、ＰＯＥ含量：１０％〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７１】
〈実施例８〉
バインダとして、ポリオキシエチレンポリオキシプロピレングリコールである、前出のアデカプルロニックＬ−６２〔ＰＯＥ(１０)ＰＯＰ(３０)、数平均分子量Ｍｎ：２５００、ＰＯＥ含量：２０％〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７２】
〈実施例９〉
バインダとして、ポリオキシエチレンポリオキシプロピレングリコールである、前出のアデカプルロニックＬ−１０１〔ＰＯＥ(８)ＰＯＰ(５５)、数平均分子量Ｍｎ：３８００、ＰＯＥ含量：１０％〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７３】
〈実施例１０〉
バインダとして、ポリオキシエチレンポリオキシプロピレングリコールである、前出のアデカプルロニックＬ−１２１〔ＰＯＥ(１０)ＰＯＰ(６５)、数平均分子量Ｍｎ：４５００：ＰＯＥ含量：１０％〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７４】
〈実施例１１〉
バインダとしてのアデカプルロニックＬ−３１〔ＰＯＥ(３)ＰＯＰ(１７)、数平均分子量Ｍｎ：１１００、ＰＯＥ含量：１０％〕の割合を３．５質量％、第二溶剤としてのエタノールの割合を５６．５質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７５】
〈実施例１２〉
バインダとしてのアデカプルロニックＬ−３１〔ＰＯＥ(３)ＰＯＰ(１７)、数平均分子量Ｍｎ：１１００、ＰＯＥ含量：１０％〕の割合を４質量％、第二溶剤としてのエタノールの割合を５６質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７６】
〈実施例１３〉
バインダとしてのアデカプルロニックＬ−３１〔ＰＯＥ(３)ＰＯＰ(１７)、数平均分子量Ｍｎ：１１００、ＰＯＥ含量：１０％〕の割合を０．３質量％、第二溶剤としてのエタノールの割合を５９．７質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７７】
〈実施例１４〉
バインダとしてのアデカプルロニックＬ−３１〔ＰＯＥ(３)ＰＯＰ(１７)、数平均分子量Ｍｎ：１１００、ＰＯＥ含量：１０％〕の割合を０．２質量％、第二溶剤としてのエタノールの割合を５９．８質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７８】
〈実施例１５〉
第一溶剤としてのＭＥＫ〔炭素数：４、引火点Ｆ１：−５．６℃〕の割合を１３．５質量％、第二溶剤としてのエタノール〔炭素数：２、引火点Ｆ２：１６．０℃〕の割合を７６．５質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００７９】
〈実施例１６〉
第一溶剤としてのＭＥＫ〔炭素数：４、引火点Ｆ１：−５．６℃〕の割合を２７質量％、第二溶剤としてのエタノール〔炭素数：２、引火点Ｆ２：１６．０℃〕の割合を６３質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００８０】
〈実施例１７〉
第一溶剤としてのＭＥＫ〔炭素数：４、引火点Ｆ１：−５．６℃〕の割合を３６質量％、第二溶剤としてのエタノール〔炭素数：２、引火点Ｆ２：１６．０℃〕の割合を５４質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００８１】
〈実施例１８〉
第一溶剤としてのＭＥＫ〔炭素数：４、引火点Ｆ１：−５．６℃〕の割合を４５質量％、第二溶剤としてのエタノール〔炭素数：２、引火点Ｆ２：１６．０℃〕の割合を４５質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００８２】
〈実施例１９〉
バインダとしてのアデカプルロニックＬ−３１〔ＰＯＥ(３)ＰＯＰ(１７)、数平均分子量Ｍｎ：１１００、ＰＯＥ含量：１０％〕の割合を２質量部として、さらにアクリル樹脂〔前出のＢＡＳＦジャパン(株)製のＪＯＮＣＲＹＬ６８２〕１質量部を加えたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００８３】
〈比較例１〉
バインダとしてのポリオキシエチレンポリオキシプロピレングリコールを配合せず、第二溶剤としてのエタノール〔炭素数：２、引火点Ｆ２：１６．０℃〕の割合を６０質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００８４】
〈比較例２〉
バインダとして、ポリオキシエチレンポリオキシプロピレングリコールに代えてアクリル樹脂〔前出のＢＡＳＦジャパン(株)製のＪＯＮＣＲＹＬ６８２〕１５質量％を配合し、第一溶剤としてのＭＥＫ〔炭素数：４、引火点Ｆ１：−５．６℃〕の割合を３１質量％、第二溶剤としてのエタノール〔炭素数：２、引火点Ｆ２：１６．０℃〕の割合を４７質量％としたこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００８５】
〈比較例３〉
バインダとして、ポリオキシエチレンポリオキシプロピレングリコールに代えてアクリル樹脂〔前出のＢＡＳＦジャパン(株)製のＪＯＮＣＲＹＬ６８２〕１５質量％を配合し、第一溶剤としてのＭＥＫに代えて超純水４７質量％を配合するとともに、第二溶剤としてのエタノール〔炭素数：２、引火点Ｆ２：１６．０℃〕の割合を３１質量％としたこと以外は実施例１と同様にしてインクジェットインクを調製した。
【００８６】
〈比較例４〉
着色剤として、金属錯塩染料でない油溶性染料〔オリエント化学工業(株)製のＯＩＬ  ＢＬＡＣＫ８６０〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００８７】
〈比較例５〉
第一溶剤として、ＤＩＢＫ〔炭素数：９、引火点Ｆ１：６０．０℃〕を同量配合したこと以外は実施例１と同様にしてインクジェットインクを調製した。
第一溶剤の引火点Ｆ１と第二溶剤の引火点Ｆ２とは式(１)を満足せず、両者の差Ｆ２−Ｆ１は−４４．０℃であった。
【００８８】
〈比較例６〉
第一溶剤を配合せず、第二溶剤としてのエタノール〔炭素数：２、引火点Ｆ２：１６．０℃〕の割合を９０質量％としたこと以外は実施例１と同様にしてインクジェットインクを調製したが、金属錯塩染料、およびポリオキシエチレンポリオキシプロピレングリコールを良好に分散させることができず析出を生じたため、後述する各試験は実施しなかった。
【００８９】
〈比較例７〉
第一溶剤としてのＭＥＫ〔炭素数：４、引火点Ｆ１：−５．６℃〕の割合を９０質量％として、第二溶剤を配合しなかったこと以外は実施例１と同様にしてインクジェットインクを調製した。
【００９０】
〈比較例８〉
バインダとして、ポリオキシエチレンポリオキシプロピレングリコールに代えてアセチレングリコール〔日信化学工業(株)製のオルフィン（登録商標）Ｅ１０２０〕を同量配合したこと以外は実施例１と同様にしてインクジェットインクを調製した。
第一溶剤の引火点Ｆ１と第二溶剤の引火点Ｆ２とは式(１)を満足し、両者の差Ｆ２−Ｆ１は２１．６℃であった。
【００９１】
〈連続印刷性試験〉
オンデマンド型のサーマル方式のインクジェットプリンタ〔ビデオジェット(株)製のＰｒｉｎｔ  Ｍａｉｌ  Ｗｉｄｅ  Ａｒｒａｙ〕を使用して、実施例、比較例で調製したインクジェットインクにより、アルミニウム箔の表面に、３００×６００ｄｐｉの解像度で０．５インチ×０．５インチのベタ画像を連続印刷した。
【００９２】
そして印刷を観察して、インクジェットインクの吐出不良による印刷の欠けや抜けを生じなかった印刷回数を記録し、下記の基準で連続印刷性を評価した。
×：１万回未満。
△：１万回以上、２万回未満。
○：２万回以上。
【００９３】
〈耐擦過性試験〉
連続印刷性試験で使用したのと同じインクジェットプリンタを使用して、実施例、比較例で調製したインクジェットインクにより、アルミニウム箔の表面に、０．２ｐｔ（線幅０．０７ｍｍ）のバーコードを印刷した。
次いで、印刷したバーコードの上に、皮脂の代用として植物油を滴下して一定時間待ってからガーゼで１０往復拭き取った際の変化を観察して、下記の基準で耐油性を評価した。
【００９４】
×：滴下から５秒間待ってから拭き取ってもバーコードの一部に伸びが見られ、欠けも見られた。
△：滴下から５秒間待ってから拭き取るとバーコードの一部に溶解による伸びが見られたが、欠けは見られなかった。
○：滴下から５秒間待ってから拭き取ってもバーコードに変化は見られなかった。
◎：拭き取りの回数をさらに１０往復追加して２０往復にしても、バーコードに変化は見られなかった。
【００９５】
〈速乾性試験〉
連続印刷性試験で使用したのと同じインクジェットプリンタを使用して、実施例、比較例で調製したインクジェットインクにより、アルミニウム箔の表面に、３００×３００ｄｐｉの解像度で約８．５ｐｔの文字を印刷した。
【００９６】
次いで、印刷した文字を一定時間待ってから綿棒でこすっても文字が取れなくなるのに要する時間（乾燥時間）を確認して、下記の基準で速乾性を評価した。
×：１０秒以上。
△：５秒以上、１０秒未満。
○：５秒未満。
【００９７】
〈分散安定性試験〉
実施例、比較例で調製したインクジェットインクをスクリュー管瓶に入れて０℃、−２０℃の低温環境下で１日間静置後、瓶内のインクジェットインクに析出が生じたか否かを観察して、下記の基準で分散安定性を評価した。
×：０℃、−２０℃のいずれにおいても析出が見られた。
△：−２０℃では析出が見られたが、０℃では析出は見られなかった。
○：０℃、−２０℃のいずれにおいても析出は見られなかった。
【００９８】
〈間欠印刷性試験〉
連続印刷性試験で使用したのと同じインクジェットプリンタを使用して、実施例、比較例で調製したインクジェットインクにより、アルミニウム箔の表面に、３００×３００ｄｐｉの解像度で約８．５ｐｔの文字を印刷した。
【００９９】
次いで、インクジェットプリンタを一定時間、デキャップの状態で静置した後に再び印刷した際に、かすれ等のない明瞭な印刷が可能であった静置時間を記録して、下記の基準で間欠印刷性を評価した。
×：１分間未満
△：１分間以上、１０分間未満
○：１０分間以上
以上の結果を表２〜表７に示す。なお表中の「ＰＥＰＰＧ」は、ポリオキシエチレンポリオキシプロピレングリコールを示す。
【０１００】
【表２】
2020007411.tif 000003
【０１０１】
【表３】
2020007411.tif 000004
【０１０２】
【表４】
2020007411.tif 000005
【０１０３】
【表５】
2020007411.tif 000006
【０１０４】
【表６】
2020007411.tif 000007
【０１０５】
【表７】
2020007411.tif 000008
【０１０６】
表２〜表７の実施例１〜１９、比較例１〜８の結果より、金属錯塩染料、ポリオキシエチレンポリオキシプロピレングリコールとともに、当該両成分の分散性が異なり、なおかつ引火点がＦ１＜Ｆ２を満足する第一溶剤と第二溶剤とを併用することで、コゲーションを生じにくい上、非吸収性の被印刷体の表面に、定着性、耐擦過性に優れた印刷をすることができるインクジェットインクが得られることが判った。
【０１０７】
また、とくに実施例１〜５の結果より、上記の効果をより一層向上することを考慮すると、第一溶剤と第二溶剤としては、引火点の差Ｆ２−Ｆ１が３０℃以下、とくに２２℃以下であるものを組み合わせて用いるのが好ましいことが判った。
また、インクジェットインクの吐出性や速乾性を向上することを考慮すると、第二溶剤としては、引火点Ｆ２が３０℃以下、とくに２０℃以下のアルコールを用いるのが好ましいことが判った。
【０１０８】
実施例１、６〜１０の結果より、インクジェットインクの分散安定性を向上することを考慮すると、ポリオキシエチレンポリオキシプロピレングリコールとしては、数平均分子量Ｍｎが４５００以下、とくに４０００以下で、かつＰＯＥ含量が４０％以下、とくに２０％以下であるものを選択して用いるのが好ましいことが判った。
実施例１、１１〜１４の結果より、印刷の定着性、耐擦過性をさらに向上することを考慮すると、ポリオキシエチレンポリオキシプロピレングリコールの割合は、金属錯塩染料に対して２．５質量％以上、とくに３質量％以上であるのが好ましく、６０質量％以下、とくに５０質量％以下であるのが好ましいことが判った。
【０１０９】
実施例１、１５〜１８の結果より、インクジェットインクの分散安定性や間欠印刷性、そして印刷の定着性、耐擦過性をさらに向上することを考慮すると、第一溶剤と第二溶剤の総量中に占める第一溶剤の割合は１５質量％以上、とくに３０質量％以上であるのが好ましく、５０質量％以下、とくに４０質量％以下であるのが好ましいことが判った。
さらに実施例１、１９の結果より、バインダとしては、ポリオキシエチレンポリオキシプロピレングリコールとともに樹脂を併用してもよく、その場合には印刷の定着性、耐擦過性をさらに向上できることが判った。